(57)【要約】      （修正有）【課題】磁気特性に優れた方向性電磁鋼板を低コストで製造する方法を提供する。【解決手段】Ｃ：０．０１〜０．０８質量％、Ｓｉ：２．０〜４．５質量％およびＭｎ：０．０１〜０．５質量％を含有し、Ｓ、ＳｅおよびＯを各々５０質量ｐｐｍ未満、Ｎを６０質量ｐｐｍ  未満ならびにＳｏｌ．Ａｌを１００質量ｐｐｍ未満に抑制する鋼スラブに、焼鈍および圧延を施して最終板厚の冷間圧延板とした後、一次再結晶焼鈍を施し、焼鈍分離剤を塗布し、二次再結晶焼鈍を施す方向性電磁鋼板の製造方法において、一次再結晶焼鈍後の鋼板における結晶粒径を８〜２５μｍの範囲とし、二次再結晶焼鈍の昇温過程における、８００〜９００℃の平均昇温速度を０．５〜５℃／ｈの範囲とし、二次再結晶焼鈍の昇温過程にて、９００℃と８００℃での鋼板窒素量差を−１０ｐｐｍ〜＋２５ｐｐｍの範囲とすることを特徴とする。【選択図】        図１
2004218024.tif 000002
【特許請求の範囲】
【請求項１】
Ｃ：０．０１〜０．０８質量％、Ｓｉ：２．０〜４．５質量％およびＭｎ：０．０１〜０．５質量％を含有するとともに、Ｓ、ＳｅおよびＯを各々５０質量ｐｐｍ  未満、Ｎを６０質量ｐｐｍ  未満ならびにＳｏｌ．Ａｌを１００質量ｐｐｍ未満に抑制し、残部がＦｅおよび不可避的不純物よりなる鋼スラブに、焼鈍および圧延を施して最終板厚の冷間圧延板とした後、一次再結晶焼鈍を施し、焼鈍分離剤を塗布し、二次再結晶焼鈍を施す方向性電磁鋼板の製造方法において、
（１）一次再結晶焼鈍後の鋼板における結晶粒径を８〜２５μｍの範囲とすること、
（２）二次再結晶焼鈍の昇温過程における、８００  ℃から９００  ℃までの平均昇温速度を０．５〜５  ℃／ｈの範囲とすること、および、
（３）二次再結晶焼鈍の昇温過程にて、９００  ℃での鋼板窒素量から８００  ℃での鋼板窒素量を減じたときの鋼板窒素量差を−１０ｐｐｍ〜＋２５ｐｐｍの範囲とすること、
を特徴とする磁気特性に優れた方向性電磁鋼板の製造方法。
【請求項２】
前記鋼スラブは、Ｓｏｌ．Ａｌを２０質量ｐｐｍ以上含有することを特徴とする請求項１記載の磁気特性に優れた方向性電磁鋼板の製造方法。
【請求項３】
前記鋼スラブは、さらにＳｂ：０．０２〜０．３０質量％およびＳｎ：０．０４〜０．６０質量％の一種又は二種を含有し、かつ、ＳｂおよびＳｎの含有量をそれぞれ［Ｓｂ］および［Ｓｎ］としたときの［Ｓｂ］＋１／２［Ｓｎ］の値が０．０２０〜０．３０質量％であることを特徴とする請求項１または２に記載の磁気特性に優れた方向性電磁鋼板の製造方法。
【請求項４】
前記鋼スラブは、さらにＣｕ：０．０６〜０．５質量％を含有することを特徴とする請求項１〜３のいずれかに記載の磁気特性に優れた方向性電磁鋼板の製造方法。
【発明の詳細な説明】
【０００１】
【発明に属する技術分野】
この発明は、磁気特性に優れた方向性電磁鋼板の製造方法に関するものである。
【０００２】
【従来の技術】
方向性電磁鋼板は、変圧器や発電機の鉄心材料として用いられる軟磁性材料である。近年、省エネルギーの観点から、これら電気機器のエネルギーロスの低減に対する要求が高まっており、鉄心材料として用いられる方向性電磁鋼板においても、従来に増して、良好な磁気特性が求められるようになってきた。
【０００３】
方向性電磁鋼板は、鉄の磁化容易軸である＜００１＞方位が鋼板の圧延方向に高度に揃った結晶組織を有するものである。このような集合組織は、方向性電磁鋼板の製造工程中、仕上焼鈍の際に、いわゆるゴス（Ｇｏｓｓ）方位と称される（１１０）〔００１〕方位の結晶粒を優先的に巨大成長させる、二次再結晶を通じて形成される。したがって、二次再結晶粒の結晶方位が磁気特性に大きな影響を及ぼす。
【０００４】
さて、従来、この様な方向性電磁鋼板はＳｉを４．５  ｍａｓｓ％程度以下、および、ＭｎＳ、ＭｎＳｅ、ＡｌＮなどのインヒビター成分を含有するスラブを１３００℃以上に加熱後、熱間圧延し、必要に応じて、熱延板焼鈍を施したのち、１回または中間焼鈍を挟む２回以上の冷間圧延によって最終板厚とし、ついで湿潤水素雰囲気で一次再結晶焼鈍することにより、一次再結晶および脱炭を行い、マグネシアを主剤とする焼鈍分離剤を塗布してから、二次再結晶およびインヒビター成分の純化のために、１２００℃で５時間程度の二次再結晶焼鈍を行うことにより製造されてきた。たとえば、特許文献１〜３などに、その技術が開示されている。しかしながら、このような方向性電磁鋼板の製造工程では、高温のスラブ加熱および高温でかつ長時間の二次再結晶焼鈍が必要であり、その製造コストは極めて高いものであった。
【０００５】
【特許文献１】
米国特許Ｎｏ．１９６５５５９号公報
【特許文献２】
特公昭４０−１５６１１  号公報
【特許文献３】
特公昭５１−１３４６９  号公報
【０００６】
そこで、発明者らは、特許文献４に記載されているように、スラブにインヒビター成分が含有せずとも二次再結晶できる技術（インヒビターレス法）を開発した。
【０００７】
【特許文献４】
特開２０００−１２９３５６号公報
【０００８】
この方法は、従来の方向性電磁鋼板の製造方法とは、全く技術思想を異にする。すなわち、従来の方向性電磁鋼板がＭｎＳ、ＡｌＮ、ＭｎＳｅなどの析出物（インヒビター）を利用して、二次再結晶を発現させるのに対して、インヒビターレス法では、これらインヒビターを用いず、むしろ、高純度化することにより、二次再結晶を発現させる技術である。インヒビターレス法では、高温でのスラブ加熱が不要であり、また、二次再結晶焼鈍を高温で長時間行う必要もなく、低コストでの方向性電磁鋼板の製造が可能となる。しかしながら、近年、特に強く求められている高特性材を安定して製造するには、限界があった。特に、コイルエッジ部にて磁気特性が大きく劣化するという問題点があった。
【０００９】
【発明が解決しようとする課題】
上述した通り、スラブにインヒビター成分を含有しない方向性電磁鋼板の製造において、磁気特性が近年の高特性材の要求には、不十分であり、特に、コイルエッジ部付近で磁気特性が劣化するという問題点があった。
【００１０】
この発明は、上記の問題を有利に解決するもので、磁気特性に優れた方向性電磁鋼板を低コストで製造する方法を提案することを目的とする。
【００１１】
【課題を解決するための手段】
発明者らは、インヒビターレス成分系における二次再結晶時の諸条件が磁気特性に及ぼす影響について、鋭意研究を進めた。
【００１２】
その結果、二次再結晶粒をゴス方位に高度に集積させるためには、二次再結晶挙動の厳密な制御、すなわち、
▲１▼８００  ℃から９００  ℃の間で二次再結晶させること
▲２▼この温度域での昇温速度を厳密に制御すること
▲３▼この温度域での鋼板中の窒素の増減を厳密に制御すること
が必要であることを研究室規模の実験により明らかにした。更に、これらの知見の工業的規模での適用を試みた結果、コイル中央部のみならず、コイルエッジ部においても磁気特性が大きく改善され、コイル全幅において、極めて良好な破気特性が得られることを見いだした。
【００１３】
本発明の要旨とするところは、以下の通りである。
（ｉ）Ｃ：０．０１〜０．０８質量％、Ｓｉ：２．０〜４．５質量％およびＭｎ：０．０１〜０．５質量％を含有するとともに、Ｓ、ＳｅおよびＯを各々５０質量ｐｐｍ  未満、Ｎを６０質量ｐｐｍ  未満ならびにＳｏｌ．Ａｌを１００質量ｐｐｍ未満に抑制し、残部がＦｅおよび不可避的不純物よりなる鋼スラブに、焼鈍および圧延を施して最終板厚の冷間圧延板とした後、一次再結晶焼鈍を施し、焼鈍分離剤を塗布し、二次再結晶焼鈍を施す方向性電磁鋼板の製造方法において、
（１）一次再結晶焼鈍後の鋼板における結晶粒径を８〜２５μｍの範囲とすること、
（２）二次再結晶焼鈍の昇温過程における、８００  ℃から９００  ℃までの平均昇温速度を０．５〜５  ℃／ｈの範囲とすること、および、
（３）二次再結晶焼鈍の昇温過程にて、９００  ℃での鋼板窒素量から８００  ℃での鋼板窒素量を減じたときの鋼板窒素量差を−１０ｐｐｍ〜＋２５ｐｐｍの範囲とすること、
を特徴とする磁気特性に優れた方向性電磁鋼板の製造方法。
【００１４】
（ｉｉ）前記鋼スラブは、Ｓｏｌ．Ａｌを２０質量ｐｐｍ以上含有することを特徴とする上記（ｉ）記載の磁気特性に優れた方向性電磁鋼板の製造方法。
【００１５】
（ｉｉｉ）前記鋼スラブは、さらにＳｂ：０．０２〜０．３０質量％およびＳｎ：０．０４〜０．６０質量％の一種又は二種を含有し、かつ、ＳｂおよびＳｎの含有量をそれぞれ［Ｓｂ］および［Ｓｎ］としたときの［Ｓｂ］＋１／２［Ｓｎ］の値が０．０２０〜０．３０質量％であることを特徴とする上記（ｉ）または（ｉｉ）に記載の磁気特性に優れた方向性電磁鋼板の製造方法。
【００１６】
（ｉｖ）前記鋼スラブは、さらにＣｕ：０．０６〜０．５質量％を含有することを特徴とする上記（ｉ）〜（ｉｉｉ）のいずれかに記載の磁気特性に優れた方向性電磁鋼板の製造方法。
【００１７】
【発明の実施の形態】
以下、この発明を具体的に説明する。
この発明のスラブは、公知の方法、たとえば、製鋼−連続鋳造（あるいは造塊−分塊圧延）によって製造される。この際、スラブ組成については、以下のように限定される。尚、以下、各成分の含有量の単位である質量％および質量ｐｐｍは、それぞれ単に％およびｐｐｍと記載する。
【００１８】
Ｃ：０．０１〜０．０８％
Ｃは、一次再結晶集合組織改善に有用な元素であり、この観点から０．０１〜０．０８％の範囲で添加する必要がある。Ｃの上記範囲外の添加は、一次再結晶集合組織が劣化し、ゴス方位に高度に集積した二次再結晶粒が得られず、磁気特性が劣化するからである。
【００１９】
Ｓｉ：２．０〜４．５％
Ｓｉは、電気抵抗を高めることによって鉄損を改善する有用元素であり、この発明では２．０  ％以上含有させる必要がある。しかしながら、Ｓｉ含有量が４．５  ％を超えると冷間圧延が著しく困難になるため、Ｓｉ含有量の上限を４．５  ％とする。
【００２０】
Ｍｎ：０．０１〜０．５％
Ｍｎは、製造時の熱間加工性を向上させる効果がある。この目的のため、この発明では０．０１％以上添加する必要がある。しかしながら、０．５  ％を超えてＭｎを含有した場合、一次再結晶集合組織が劣化し、Ｇｏｓｓ方位に高度に集積した二次再結晶粒が得られず、磁気特性が劣化するため、Ｍｎ含有量の上限を０．５％とする。
【００２１】
Ｓ、ＳｅおよびＯ：各々５０ｐｐｍ  未満
Ｓ、ＳｅおよびＯは、いずれも磁気特性を劣化させる成分であることから、これらの成分の含有量を抑制する必要がある。特に、Ｓ、ＳｅおよびＯのそれぞれの含有量がともに５０ｐｐｍ以上である場合には、二次再結晶が困難となり、磁気特性が劣化するため、Ｓ、ＳｅおよびＯの含有量は各々５０ｐｐｍ  未満に抑制することが必要である。
【００２２】
Ｎ：６０ｐｐｍ  未満
Ｎもまた、Ｓ、ＳｅおよびＯと同様、磁気特性を劣化させる成分であることから、Ｎ含有量を抑制する必要がある。特に、Ｎ含有量が６０ｐｐｍ以上である場合には、二次再結晶が困難となり、磁気特性が劣化するため、Ｎ含有量は６０ｐｐｍ  未満に抑制することが必要である。
以上の成分が、鋼スラブ中に含有（添加）あるいは含有抑制が必須の元素であるが、必要に応じて、ｓｏｌ．Ａｌ、Ｓｂ、Ｓｎ、Ｃｕについても、工業的により安定に磁気特性が良好な製品を得る観点から、以下に示す含有量の範囲で鋼スラブ中に適宜添加することができる。
【００２３】
Ｓｏｌ．Ａｌ：  １００ｐｐｍ  未満
Ａｌは、製鋼において、脱酸のために微量添加（いわゆるアルミキルド）されるが、鋼中のＳｏｌ．Ａｌ含有量が１００ｐｐｍ以上だと、一次再結晶焼鈍時に鋼板表面に形成される酸化膜の緻密性に悪影響を及ぼすので、Ｓｏｌ．Ａｌ含有量は１００ｐｐｍ未満に抑制する必要がある。なお、Ｓｏｌ．Ａｌは、２０ｐｐｍ  以上１００ｐｐｍ未満の範囲であれば、一次再結晶焼鈍時に鋼板表面に形成される酸化膜を緻密化し、二次再結晶焼鈍時の窒素の増減を抑制して、二次再結晶粒のゴス方位への集積を向上させ、磁気特性を改善することができる。そのため、Ｓｏｌ．Ａｌは、２０ｐｐｍ  以上の微量含有させることが好ましい。
【００２４】
Ｓｂ：０．０２〜０．３０質量％およびＳｎ：０．０４〜０．６０質量％の一種又は二種を含有し、かつ、ＳｂおよびＳｎの含有量をそれぞれ［Ｓｂ］および［Ｓｎ］としたときの［Ｓｂ］＋１／２［Ｓｎ］の値が０．０２０〜０．３０質量％であること
ＳｂおよびＳｎは、一次再結晶焼鈍時に、鋼板の酸化速度を低減し、Ａｌによる緻密な酸化膜の形成を促進する成分である。したがって、Ｓｂ、Ｓｎを添加する場合には、上記微量Ｓｏｌ．Ａｌの存在下であることが好ましい。ＳｂおよびＳｎはいずれも、上記効果を奏する成分であるので、ＳｂおよびＳｎのいずれか一方だけを含有しても、あるいは、双方を含有してもよい。ＳｂおよびＳｎの含有量は、上記効果を発揮するため、それぞれ０．３０％以下および０．６０％以下含有し、かつ、ＳｂおよびＳｎの含有量をそれぞれ［Ｓｂ］および［Ｓｎ］としたときの［Ｓｂ］＋１／２［Ｓｎ］の値が０．０２０〜０．３０％であることが好ましい。Ｓｂが０．０２％未満であるか、Ｓｎが０．０４％未満であるか、あるいは、〔Ｓｂ〕＋１／２〔Ｓｎ〕が０．０２０％未満であると窒素の増減を抑制する効果が不十分になる傾向があり、また、Ｓｂが０．３０％超えか、Ｓｎが０．６０％超えか、〔Ｓｂ〕＋１／２〔Ｓｎ〕が０．３０％超えである場合には、冷間圧延性が劣化するので、不経済である。
なお、鋼スラブの原料の一部としてスクラップ等を用いた場合には、Ｓｂを０．０２質量％未満およびＳｎを０．０４質量％未満をそれぞれ微量含有する場合があるが、かかる微量のＳｂおよびＳｎを含有する場合には、本発明の効果は奏しないものの、害を及ぼすものではないので、不可避的不純物に含めることとする。
【００２５】
なお、二次再結晶中のガス切替パターンやガス組成を制御することによっても、二次再結晶焼鈍時の窒素の増減を抑制することは可能であるが、実コイルを用いた工業的規模での生産では、安定性に欠ける。というのは、二次再結晶焼鈍中に、コイルの幅方向や長手方向に、均一な雰囲気を得ることは困難だからである。一方、微量Ｓｏｌ．Ａｌの制御や、Ｓｂ、Ｓｎの添加は、工業的規模での生産において二次再結晶焼鈍時の窒素の増減を安定的に抑制するために効果的である。
【００２６】
Ｃｕ：０．０６〜０．５％
Ｃｕは二次再結晶焼鈍時に、表面に偏析して窒素の増減を制御する。特にコイルエッジ部での窒素増減の抑制に効果的であり、この点から、０．０６〜０．５％の範囲で添加されることが望ましい。Ｃｕ含有量が０．０６％未満では、コイルエッジ部において、窒素増減を抑制する効果が小さく、０．５％を超えて添加すると、表面に「へげ」と呼ばれる欠陥が生じる。
【００２７】
上記成分組成に限定した鋼スラブをスラブ加熱した後、熱間圧延を施す。このスラブ加熱は１０５０〜１２５０℃の範囲が望ましい。１２５０℃を超える高温スラブ加熱は、スラブにインヒビター成分を含まない本発明においては無意味であり、コストアップとなるばかりである。
【００２８】
次いで、熱延鋼板に、必要に応じて熱延板焼鈍を施したのち、１回の冷間圧延あるいは中間焼鈍を挟む２回以上の冷間圧延を施して、最終冷延板とする。冷間圧延は、常温で行っても良いし、あるいは、常温より高い温度、例えば２５０  ℃程度に上げて圧延する温間圧延としてもよい。
【００２９】
その他、上記に代わる方法、たとえばスラブ厚を薄くして熱間圧延を省略、あるいは簡略化するなどの圧延工程を施してもよい。
【００３０】
ついで、最終冷間圧延板に一次再結晶焼鈍を施す。一次再結晶焼鈍の第一の目的は、一次再結晶粒径を制御し、二次再結晶温度を８００  ℃〜９００  ℃とすることである。二次再結晶温度が８００  ℃未満であったり、９００  ℃越えであったりすると、二次再結晶粒のゴス方位への集積度が劣化し、磁気特性が劣化する。二次再結晶温度を８００  ℃から９００  ℃に調整するためには、一次再結晶焼鈍後の鋼板における平均結晶粒径を８〜２５μｍの範囲とする必要がある。一次再結晶焼鈍後の結晶粒径は、一次再結晶焼鈍温度が高くなるほど、また焼鈍時間が長くなるほど大きくなるが、冷延圧下率や冷間圧延前の結晶粒径の影響も受けるので、一次再結晶焼鈍後の結晶粒径が上記の範囲となるように、一次再結晶焼鈍における焼鈍温度および焼鈍時間を設定する。一次再結晶焼鈍の第二の目的は、二次再結晶焼鈍中に窒素の増減変動が起こりにくい表面を得ることである。前述のように、鋼中の微量のＳｏｌ．Ａｌや、Ｓｂ、Ｓｂは、一次再結晶焼鈍中に形成される表面酸化層を緻密化し、窒素の増減変動を小さくするのに有効である。一次再結晶焼鈍の第三の目的は、脱炭である。鋼中の炭素量を５０ｐｐｍ  未満に低減することにより、時効による製品の磁気特性劣化を防ぐことができる。
【００３１】
一次再結晶焼鈍後、鋼板の表面に焼鈍分離剤を塗布する。焼鈍分離剤としては、従来から公知のあらゆる焼鈍分離剤が適合する。特に、マグネシアを主剤とし、必要に応じて、チタニア、ストロンチウム化合物、硫化物、塩化物およびほう化物などの添加剤を添加したものを水スラリーとして塗布したものが好適である。その他の焼鈍分離剤としては、シリカやアルミナなどを用いることもできる。
【００３２】
その後、二次再結晶焼鈍を行う。二次再結晶焼鈍の第一の目的は、二次再結晶の発現である。二次再結晶により、ゴス方位に集積した結晶粒となり、良好な磁気特性が得られる。このとき、二次再結晶が生じる８００  ℃から９００  ℃までの昇温過程における昇温速度および窒素増減変動の制御が重要である。
【００３３】
この発明では、８００℃から９００℃への昇温過程における平均昇温速度は０．５〜５℃／ｈの範囲であることが必要である。８００℃から９００℃への平均昇温速度が０．５℃／ｈ未満であるか、あるいは、５℃／ｈ超えである場合には、二次再結晶粒のゴス方位への集積が悪くなり、磁気特性が劣化するからである。
【００３４】
また、この発明では、二次再結晶焼鈍の昇温過程にて、９００  ℃での鋼板窒素量から８００  ℃での鋼板窒素量を減じたときの鋼板窒素量差を−１０ｐｐｍ〜＋２５ｐｐｍの範囲とすることが必要である。前記鋼板窒素量差、すなわち、（９００℃での鋼中窒素量）−（８００℃での鋼中窒素量）が−１０ｐｐｍ未満であるか、＋２５ｐｐｍ超えである場合には、二次再結晶粒のゴス方位への集積が悪くなり、磁気特性が劣化するからである。
【００３５】
なお、鋼中の窒素を増減変動を抑制するための手段としては、仕上焼鈍時の８００〜９００℃における、雰囲気ガスの適正化（窒素ガス分圧の増減）、これらガス組成の切り換えパターン、昇温速度（この温度域での滞留時間の増減）の制御によることが好ましい。また、上記鋼板窒素量差は、少なくともコイル幅方向中央部で達成されていれば良いが、全幅で達成されることが好ましい。
【００３６】
二次再結晶焼鈍の後、鋼板表面に絶縁被膜を塗布、焼き付けることもできる。絶縁被膜の種類については、特に限定されないが、従来公知のあらゆる絶縁被膜が適合する。たとえば、特開昭５０−７９４４２  号公報や特開昭４８−３９３３８  号公報に記載されている、リン酸塩−クロム酸−コロイダルシリカを含有する塗布液を鋼板に塗布し、８００  ℃程度で焼き付ける方法が好適である。
【００３７】
また、平坦化焼鈍により、鋼板の形状を整えることも可能であり、さらには絶縁被膜の焼き付けを兼ねた平坦化焼鈍を行うこともできる。
【００３８】
【実施例】
実施例１
Ｃ：０．０７％、Ｓｉ：３．５％、Ｍｎ：０．０５％、Ｓｏｌ．Ａｌ：５０ｐｐｍ、Ｎ：２５ｐｐｍ、Ｓ：１０ｐｐｍ、Ｓｅ：０．１ｐｐｍ、Ｏ：１０ｐｐｍ、Ｓｂ：０．０２％、Ｓｎ：０．０２％、Ｃｕ：０．１５％を含有し、残部はＦｅおよび不可避的不純物の組成になる鋼スラブを、１１５０℃に加熱後、熱間圧延により板厚２．０  ｍｍの熱延板とした後、１０００℃で３０秒間の熱延板焼鈍を施した。ついで、冷間圧延により板厚０．３０ｍｍとした後、種々の均熱温度にて、均熱時間３０秒間の一次再結晶焼鈍を施した。表１に均熱温度と一次再結晶焼鈍後の平均結晶粒径を示す。次に、ＭｇＯ：９５％、ＴｉＯ２：５％を含有する焼鈍分離剤を水スラリーとし鋼板に塗布し、８００℃から９００℃までの昇温速度が異なる５種類のヒートパターンのいずれかの条件で二次再結晶焼鈍を行った。二次再結晶焼鈍の各種ヒートパターンについては図１に示す。上記のようにして得られた仕上焼鈍板の表面に、リン酸塩−クロム酸塩−コロイダルシリカを重量比３：１：３で含有する塗布液を塗布し、８００℃で焼き付けた。その後、コイル幅中央部の磁気特性を調査した。磁気特性は、８００℃で３時間の歪取焼鈍を行った後、８００Ａ／ｍで励磁したときの磁束密度Ｂ８および５０Ｈｚで１．７Ｔまで交流で励磁したときの鉄損Ｗ１７／５０で評価した。得られた結果を表１に併記する。また、二次再結晶焼鈍にて８００℃と９００℃にそれぞれ到達した時点で焼鈍を中止して、８００℃と９００  ℃におけるコイル幅中央部での鋼中の窒素含有量をそれぞれ分析すると共に、二次再結晶発現の有無をマクロ組織観察により明らかにした。表中のΔＮ（ｐｐｍ）は、（９００℃での鋼板窒素量）−（８００  ℃の鋼板窒素量）を表す。
【００３９】
【表１】
2004218024.tif 000003
【００４０】
表１より明らかなように、二次再結晶焼鈍における８００℃から９００  ℃までの昇温過程での窒索の増減変動が抑制された条件において、一次再結晶焼鈍後の平均結晶粒径が８〜２５μｍであって、かつ、二次再結晶焼鈍時の昇温速度が０．５〜５℃／ｈの範囲であるとき、良好な磁気特性が得られている。
【００４１】
実施例２
Ｃ：０．０１５％、Ｓｉ：３．２％、Ｍｎ：０．２５％、Ｓｏｌ．Ａｌ：１５ｐｐｍ、Ｎ：５５ｐｐｍ、Ｓ：１０ｐｐｍ、Ｓｅ：０．１ｐｐｍ、Ｏ：１０ｐｐｍ、Ｓｂ：０．０１％、Ｓｎ：０．００１％、Ｃｕ：０．０１％を含有し、残部はＦｅおよび不可避的不純物の組成になる鋼スラブＡと、Ｃ：０．０１５  ％、Ｓｉ：３．２  ％、Ｍｎ：０．２５％、Ｓｏｌ．Ａｌ：３０ｐｐｍ  、Ｎ：５５ｐｐｍ  、Ｓ：１０ｐｐｍ  、Ｓｅ：０．１ｐｐｍ、Ｏ：１０ｐｐｍ  、Ｓｂ：０．０２％、Ｓｎ：０．０２％、Ｃｕ：０．０１％を含有し、残部はＦｅおよび不可避的不純物の組成になる鋼スラブＢを、１２２０℃に加熱後、熱間圧延により板厚２．２ｍｍの熱延板とした後、冷間圧延により、板厚１．８ｍｍとした。その後、１０５０℃で１００秒間の中間焼鈍を施した。ついで、冷間圧延により板厚０．２３ｍｍとした後、均熱温度８８０℃、均熱時間３０秒間  の条件で一次再結晶焼鈍を施した。一次再結晶焼鈍後の平均結晶粒径は、１８μｍであった。次に、ＭｇＯ：９５％、ＳｒＳＯ４：５％を含有する焼鈍分離剤を水スラリーとして鋼板に塗布し、８００℃から９００℃までの昇温過程における、昇温速度を２℃／ｈ（一定）とした上で、炉内雰囲気ガスが異なる５種類のヒートパターンのいずれかの条件で二次再結晶焼鈍を行った。二次再結晶焼鈍の各種ヒートパターンについては図２に示す。上記のようにして得られた仕上焼鈍板の表面に、リン酸塩−クロム酸塩−コロイダルシリカを重量比３：１：２で含有する塗布液を塗布し、８００℃で焼き付けた。その後、コイル幅中央部の磁気特性を調査した。磁気特性は、８００℃で３時間の歪取焼鈍を行った後、８００Ａ／ｍで励磁したときの磁束密度Ｂ８および５０Ｈｚで１．７Ｔまで交流で励磁したときの鉄損Ｗ１７／５０で評価した。得られた結果を表２に併記する。また、二次再結晶焼鈍にて８００℃と９００  ℃にそれぞれ到達した時点で焼鈍を中止して、８００℃と９００  ℃におけるコイル幅中央部での鋼中の窒素含有量をそれぞれ分析すると共に、二次再結晶発現の有無をマクロ組織観察により明らかにした。表中のΔＮ（ｐｐｍ）は、（９００℃での鋼板窒素量）−（８００  ℃の鋼板窒素量）を表す。
【００４２】
【表２】
2004218024.tif 000004
【００４３】
表２より、Ｓｏｌ．Ａｌ、Ｓｂ、Ｓｎの有無に関わらず、（９００℃到達時の窒素量）−（８００℃到達時の窒素量）が、−１０ｐｐｍ〜＋２５ｐｐｍの範囲の時に良好な磁気特性が得られることがわかる。しかし、微量Ｓｏｌ．Ａｌ、Ｓｂ、Ｓｎを含まない鋼Ａにおいて、二次再結晶焼鈍昇温時の窒素の増減は、安定性に欠ける。これは、微量Ｓｏｌ．Ａｌ、Ｓｂ、Ｓｎを含まないとき、緻密な酸化膜が形成されないため、二次再結晶中の窒素の増減変動は、ガス組成、ヒートパターンのみならず、ガスの流れなど工業生産において、不可避的に変動する焼鈍条件の影響を受けやすくなるためである。一方、微量Ｓｏｌ．Ａｌの存在下でＳｂやＳｎが添加された鋼Ｂにおいては、適切なガス組成、ガス切替パターンのもとでは、安定して、窒素の増減変動を抑制することが可能となり、良好な破気特性が安定して得られる。
【００４４】
したがって、この発明では、窒素量の増減変動を抑制することが、良好な磁気特性を得るためには必要であるのであって、微量Ｓｏｌ．Ａｌの存在下でＳｂおよび／またはＳｎの添加は必ずしも必要ではない。しかし、工業生産においては、微量Ｓｏｌ．Ａｌの存在下でＳｂおよび／またはＳｎを添加することが、安定性の点において有利に働く。
【００４５】
実施例３
Ｃ：０．０５％、Ｓｉ：３．５％、Ｍｎ：０．０５％、Ｎ：３５ｐｐｍ、Ｓ：１０ｐｐｍ、Ｓｅ：０．１ｐｐｍ、Ｏ：１０ｐｐｍ、および表３に示す組成のＳｏｌ．Ａｌ、Ｓｂ、Ｓｎ、Ｃｕを含有し、残部はＦｅおよび不可避的不純物の組成になる鋼スラブを、１１００℃に加熱した後、熱間圧延により板厚２．０ｍｍの熱延板とした後、９５０℃で３０秒間の熱延板焼鈍を施した。ついで、冷間圧延により板厚０．３５ｍｍとした後、一次再結晶焼鈍後の平均粒径が８〜２５μｍの範囲になるように、均熱温度および均熱時間を調整し、一次再結晶焼鈍を行った。次に、ＭｇＯ：９５％、ＭｇＳＯ４：５％を含有する焼鈍分離剤を水スラリーとして鋼板に塗布し、図２に示すヒートパターンＣの条件で二次再結晶焼鈍を行った。上記のようにして得られた仕上焼鈍板の表面に、リン酸塩−クロム酸塩−コロイダルシリカを重量比４：１：３で含有する塗布液を塗布し、８００  ℃で焼き付けた。
【００４６】
その後、コイル幅中央部（コイル幅：１０００ｍｍ）、およびコイル幅端部（具体的には、コイルエッジからコイル幅方向に８０ｍｍだけ内側にある部分）の磁気特性をそれぞれ調査した。磁気特性は、８００℃で３時間の歪取焼鈍を行った後、８００Ａ／ｍで励磁したときの磁束密度Ｂ８および５０Ｈｚで１．７Ｔまで交流で励磁したときの鉄損Ｗ１７／５０で評価した。得られた結果を表３および表４に併記する。また、二次再結晶焼鈍にて８００℃と９００℃にそれぞれ到達した時点で焼鈍を中止して、８００℃と９００℃におけるコイル幅中央部およびコイル幅端部での鋼中の窒素含有量をそれぞれ分析すると共に、二次再結晶発現の有無をマクロ組織観察により明らかにした。表中のΔＮ（ｐｐｍ）は、（９００℃での鋼板窒素量）−（８００  ℃の鋼板窒素量）を表す。
【００４７】
【表３】
2004218024.tif 000005
【００４８】
【表４】
2004218024.tif 000006
【００４９】
表３および表４の結果から、Ｓｏｌ．Ａｌが２０ｐｐｍ未満のＮｏ．３−１、および、〔Ｓｂ〕＋１／２〔Ｓｎ〕が０．０２％未満のＮｏ．３−４はいずれも、コイル幅中央部においては良好な磁気特性が得られたが、コイル幅端部では、やや磁性が劣化し、歩留まりを落とす結果となった。また、微量Ｓｏｌ．Ａｌの存在下でＳｂまたはＳｎが添加されて〔Ｓｂ〕＋１／２〔Ｓｎ〕の値が好適範囲（０．０２０〜０．３０％）であり、Ｃｕを好適範囲（０．０６〜０．５％）外である０．０５％添加した、Ｎｏ．３−２、３−３および３−５〜３−１０は、コイル幅中央部およびコイル幅端部でいずれも良好な磁気特性であった。さらに、微量Ｓｏｌ．Ａｌの存在下でＳｂまたはＳｎが添加されて〔Ｓｂ〕＋１／２〔Ｓｎ〕の値が好適範囲（０．０２０〜０．３０％）であり、Ｃｕを好適範囲（０．０６〜０．５％）で複合添加した、Ｎｏ．３−１１および３−１２では、コイル中央部およびコイル幅端部でいずれも、より一層安定して良好な磁気特性が得られた。
【００５０】
【発明の効果】
かくして、この発明に従い、鋼スラブにインヒビター成分を有しない方向性電磁鋼板の製造において、（１）一次再結晶焼鈍後の鋼板における結晶粒径を８〜２５μｍの範囲とすること、（２）二次再結晶焼鈍の昇温過程における、８００  ℃から９００  ℃までの平均昇温速度を０．５〜５  ℃／ｈの範囲とすること、および、（３）二次再結晶焼鈍の昇温過程にて、９００  ℃での鋼板窒素量から８００  ℃での鋼板窒素量を減じたときの鋼板窒素量差を−１０ｐｐｍ〜＋２５ｐｐｍの範囲とすることにより、磁気特性に優れた方向性電磁鋼板の製造が可能となる。とくに、これを工業的に実施する場合には、微量Ｓｏｌ．Ａｌの存在下でＳｂ、Ｓｎ、Ｃｕの適正量の添加が有利に働く。
【００５１】
本発明によれば、安価かつ磁気特性に優れた方向性電磁鋼板を、工業的に安定して製造することが可能となり、その工業的価値は極めて高い。
【図面の簡単な説明】
【図１】実施例１で行った二次再結晶焼鈍における種々のヒートパターンを示した図である。
【図２】実施例２で行った二次再結晶焼鈍における種々のヒートパターンを示した図である。
【図１】
2004218024.tif 000007
【図２】
2004218024.tif 000008